예시 적 인 실시 예 들 에 따르 면 , 투명 산화물 전극 층 ( 152 , 156 ) 의 굴절 률 은 금속 층 ( 154 ) 과 의 굴절 률 매칭 을 통한 반사 감소 를 위해 약 1 . 7 내지 2 . 2 범위 로 조절 될 수 있 다 . 예 를 들 면 , ITO 의 경우 산화 인듐 ( In 2 O 3 ) 및 산화 주석 ( SnO 2 ) 의 중량 비 가 조절 된 타 겟 을 사용 한 스퍼터링 공정 을 통해 굴절 률 이 조절 될 수 있 다 .